(57)【特許請求の範囲】
【請求項１】
容器の内面上に耐熱性物質をスプレーする方法であって、
前記容器の内面と対向する予め定められた位置に、軸に対して実質的に半径方向に放射状に湿潤耐熱性物質を供給するノズルを含むアプリケータを配置し、
前記アプリケータ上の前記ノズルを回転可能に支持し、
外部から前記アプリケータの中を通して前記ノズルに前記湿潤耐熱性物質を運搬し、
前記アプリケータ中を通って前記湿潤耐熱性物質の流れの方向に沿って流れるように前記アプリケータに冷却および駆動用の空気を供給し、
前記冷却および駆動用の空気によって、前記ノズルを予め定められた回転方向に回転させ、
スプレーにおいて前記湿潤耐熱性物質を、前記ノズルから前記容器の内面の予め定められた領域に、前記内面の前記予め定められた領域の温度が或る上げられた温度である間に、塗布すること、
を含み、
前記アプリケータへの空気の供給によって、前記ノズルを含む前記アプリケータが前記容器の温度より低い温度に冷却されるものである、
方法。
【請求項２】
前記湿潤耐熱性物質は、前記内面の前記予め定められた領域の温度が約１２００℃乃至約１５００℃の温度である間に塗布されるものである、請求項１に記載の方法。
【請求項３】
前記湿潤耐熱性物質は、前記内面の前記予め定められた領域の温度が約１３℃乃至約１６００℃の温度である間に塗布されるものである、請求項１に記載の方法。
【請求項４】
前記容器の内面の前記予め定められた領域は、レードル上、真空脱ガス装置上、真空脱ガス装置シュノーケル上、またはＣＡＳ−ＯＲベル上にあるものである、請求項１乃至３のいずれかに記載の方法。
【請求項５】
前記湿潤耐熱性物質は、毎分約５５ｋｇ乃至約７５ｋｇの割合で塗布される、請求項１乃至４のいずれかに記載の方法。
【請求項６】
前記湿潤耐熱性物質は、前記予め定められた回転方向の軸に対して実質的に半径方向に放射状に供給されるものである、請求項１乃至５のいずれかに記載の方法。
【請求項７】
さらに、前記容器の内面の前記予め定められた領域上に耐熱性物質の連続するコーティングを形成する工程を含む、請求項１乃至６のいずれかに記載の方法。
【請求項８】
前記容器の内面の前記予め定められた領域の前記コーティングは、約１ｃｍ乃至約８ｃｍの範囲の厚さである、請求項１乃至７のいずれかに記載の方法。
【請求項９】
前記容器の内面の前記予め定められた領域の前記コーティングは、約３ｃｍ乃至約８ｃｍの範囲の厚さである、請求項１乃至８のいずれかに記載の方法。
【請求項１０】
さらに、前記アプリケータを前記ノズルの回転軸の方向に沿って移動させる工程を含む、請求項１乃至９のいずれかに記載の方法。
【請求項１１】
さらに、前記湿潤耐熱性物質の塗布の期間中に前記アプリケータに対して前記容器を移動させる工程を含む、請求項１乃至１０のいずれかに記載の方法。
【請求項１２】
容器の内面上に耐熱性物質をスプレーするシステムであって、
前記容器の内面と対向する予め定められた位置に、軸に対して実質的に半径方向に放射状に湿潤耐熱性物質を供給するノズルを含むプリケータを配置する手段と、
前記アプリケータ上の前記ノズルを回転可能に支持する手段と、
外部から前記アプリケータの中を通して前記ノズルに前記湿潤耐熱性物質を運搬する手段と、
前記アプリケータ中を通って前記湿潤耐熱性物質の流れの方向に沿って流れるように前記アプリケータに冷却および駆動用の空気を供給する手段と、
前記冷却および駆動用の空気によって、前記ノズルを予め定められた回転方向に回転させる手段と、
スプレーにおいて前記湿潤耐熱性物質を前記ノズルから前記容器の内面の予め定められた領域に塗布する手段と、
前記ノズルを含む前記アプリケータを前記容器の前記予め定められた領域の温度より低い温度に冷却する手段と、
を含む、システム。
【請求項１３】
前記湿潤耐熱性物質を運搬する前記手段はミキサ装置およびポンプである、請求項１２に記載のシステム。
【請求項１４】
前記アプリケータを配置する前記手段はフォーク・リフトである、請求項１２または１３に記載のシステム。
【請求項１５】
前記アプリケータを配置する前記手段はジブ・クレーンである、請求項１２または１３に記載のシステム。
【請求項１６】
前記ノズルを回転させる手段は電動機である、請求項１２乃至１５のいずれかに記載のシステム。
【請求項１７】
さらに、前記アプリケータの周囲に配置されたシュラウドを含み、
前記アプリケータを冷却する前記手段は、前記シュラウドと前記アプリケータの間のチャンネルであって、該チャンネルを通る前記アプリケータを冷却する空気の流れを形成するチャンネルである、請求項１２乃至１６のいずれかに記載のシステム。
【発明の詳細な説明】
【技術分野】
【０００１】
耐熱性物質を塗布（apply：供給）する装置および方法
【背景技術】
【０００２】
本発明は、モノリシック耐熱性または耐火性の物質または材料を塗布（供給）する装置および方法に関する。
耐熱性ライニング（裏張り、内張り）を形成または修理（修繕）するために標的の基体（基板、物質、サブストレート）上に物質を塗布するガン（吹き付け）装置は、一般的に知られている。
【発明の概要】
【０００３】
本発明によれば、耐熱性または耐火性の物質または材料を塗布（供給）するための装置および方法が実現される。
本発明の特徴によれば、容器の内面上に耐熱性物質をスプレーする方法は、前記容器の内面と対向する予め定められた位置に、軸に対して実質的に半径方向に放射状に（radially）湿潤耐熱性物質を供給するノズルを含むアプリケータを配置し、前記アプリケータ上の前記ノズルを回転可能に支持し、外部から前記アプリケータの中を通して前記ノズルに前記湿潤耐熱性物質を運搬し、前記アプリケータ中を通って前記湿潤耐熱性物質の流れの方向に沿って流れるように前記アプリケータに冷却および駆動用の空気を供給し、前記冷却および駆動用の空気によって、前記ノズルを予め定められた回転方向に回転させ、スプレーにおいて前記湿潤耐熱性物質を、前記ノズルから前記容器の内面の予め定められた領域に、前記内面の前記予め定められた領域の温度が或る上げられた温度である間に、塗布すること、を含み、前記アプリケータへの空気の供給によって、前記ノズルを含む前記アプリケータが前記容器の温度より低い温度に冷却されるものである。
実施形態において、前記湿潤耐熱性物質は、前記内面の前記予め定められた領域の温度が約１２００℃乃至約１５００℃の温度である間に塗布されてもよい。
実施形態において、前記湿潤耐熱性物質は、前記内面の前記予め定められた領域の温度が約１３℃乃至約１６００℃の温度である間に塗布されてもよい。
実施形態において、前記容器の内面の前記予め定められた領域は、レードル上、真空脱ガス装置上、真空脱ガス装置シュノーケル上、またはＣＡＳ−ＯＲベル上にあってもよい。
実施形態において、前記湿潤耐熱性物質は、毎分約５５ｋｇ乃至約７５ｋｇの割合で塗布されてもよい。
実施形態において、前記湿潤耐熱性物質は、前記予め定められた回転方向の軸に対して実質的に半径方向に放射状に供給されてもよい。
実施形態において、前記方法は、さらに、前記容器の内面の前記予め定められた領域上に耐熱性物質の連続するコーティングを形成する工程を含んでいてもよい。
実施形態において、前記容器の内面の前記予め定められた領域の前記コーティングは、約１ｃｍ乃至約８ｃｍの範囲の厚さであってもよい。
実施形態において、前記容器の内面の前記予め定められた領域の前記コーティングは、約３ｃｍ乃至約８ｃｍの範囲の厚さであってもよい。
実施形態において、前記方法は、さらに、前記アプリケータを前記ノズルの回転軸の方向に沿って移動させる工程を含んでいてもよい。
実施形態において、前記方法は、さらに、前記湿潤耐熱性物質の塗布の期間中に前記アプリケータに対して前記容器を移動させる工程を含んでいてもよい。
本発明の別の特徴によれば、容器の内面上に耐熱性物質をスプレーするシステムは、前記容器の内面と対向する予め定められた位置に、軸に対して実質的に半径方向に放射状に湿潤耐熱性物質を供給するノズルを含むアプリケータを配置する手段と、前記アプリケータ上の前記ノズルを回転可能に支持する手段と、外部から前記アプリケータの中を通して前記ノズルに前記湿潤耐熱性物質を運搬する手段と、前記アプリケータ中を通って前記湿潤耐熱性物質の流れの方向に沿って流れるように前記アプリケータに冷却および駆動用の空気を供給する手段と、前記冷却および駆動用の空気によって、前記ノズルを予め定められた回転方向に回転させる手段と、スプレーにおいて前記湿潤耐熱性物質を前記ノズルから前記容器の内面の予め定められた領域に塗布する手段と、前記ノズルを含む前記アプリケータを前記容器の前記予め定められた領域の温度より低い温度に冷却する手段と、を含んでいる。
実施形態において、前記湿潤耐熱性物質を運搬する前記手段はミキサ装置およびポンプであってもよい。
実施形態において、前記アプリケータを配置する前記手段はフォーク・リフトであってもよい。
実施形態において、前記アプリケータを配置する前記手段はジブ・クレーンであってもよい。
実施形態において、前記ノズルを回転させる手段は電動機であってもよい。
実施形態において、前記システムは、さらに、前記アプリケータの周囲に配置されたシュラウドを含み、前記アプリケータを冷却する前記手段は、前記シュラウドと前記アプリケータの間のチャンネルであって、該チャンネルを通る前記アプリケータを冷却する空気の流れを形成するチャンネルであってもよい。
【０００４】
或る幾つかの実施形態では、耐熱性（refractory：耐火性）物質を塗布するための装置は、実質的に半径方向に（radially：放射状に）３６０°にわたって耐熱性物質を連続的に塗布するためのアプリケータ（塗布器、供給装置）を含んでいる。そのアプリケータが垂直方向に上昇または降下され、または水平方向に挿入（前進）または後退させられる間に、例えば熱い容器の内側表面のような標的（target：目標、対象、ターゲット）基体（基板、物質、サブストレート）の予め選択された領域上に耐熱性物質の層が形成される。湿潤（湿った）混合耐熱性物質が圧縮空気と共にアプリケータに供給される。そのアプリケータのスピナー・ヘッド（回転ヘッド）を回転させる手段には、そのアプリケータに供給された圧縮空気を供給することができ、その加圧空気（回転手段）はエア・ロータ（空気回転子）を回転させ、それ（エア・ロータ）はそのアプリケータのスピナー・ヘッドを回転させて、耐熱性物質がそのスピナー・ヘッドから半径方向に（radially：放射状に）出て行くようにする。その装置は、アプリケータのハウジング（筐体、ケース）を冷却する手段を含んでいる。そのアプリケータのハウジングを冷却する手段は、そのハウジングに供給された圧縮空気をそのアプリケータから排出させる（圧縮空気の排出を許容する）そのアプリケータのそのハウジングを取り囲むシュラウド（shroud：囲い板、側板）とすることができる。その圧縮空気は、そのハウジングに沿って通過してそのシュラウドから排出されて、容器の温度より低くなるようにそのハウジングの温度を冷却する。
【０００５】
或る幾つかの実施形態では、耐熱性の表面または金属性容器（metallurgical vessel）の表面に耐熱性物質を塗布する方法は、その表面と対向してハウジングを配置する工程（ステップ）と、湿潤混合物をそのハウジングに供給する工程と、その湿潤混合物をそのハウジングを通してノズルに送る工程と、そのノズルを予め選択された速度で回転させる工程と、その湿潤混合物をスプレー（噴霧、噴出）の形態で標的表面の予め選択された領域に塗布（供給）する工程と、を含んでいる。その湿潤混合物はホース（ホースライン）を通って供給でき、圧縮空気は前述のようにそのアプリケータに供給でき、これによってアプリケータは標的表面に関して移動可能になる。その湿潤混合物が標的表面上にスプレーされ、充分な厚みをもったスプレーされたコーティング（被膜、被覆）が形成されるように、その装置（アプリケーション）を位置決めする（配置する）作業員がその湿潤混合物を手動で直接塗布（供給）することもできる。代替形態では、充分な厚みを有するスプレーされたコーティングが形成される所定位置にそのアプリケータ（塗布器、供給装置）を配置して、移動させるために機械的手段を使用することもできる。アプリケータが回転ヘッドの回転軸方向内で移動するときに、その標的表面上に連続するスプレー・コーティングを形成するのに充分な速度（レート、割合）でスピナー・ヘッドが回転している間に、そのアプリケータを移動させる機械的手段を設けることもできる。
【０００６】
本発明の方法によれば、アプリケータのスピナー・ヘッドまたはノズルによって、例えば、真空引き脱ガス容器、および真空引き脱ガス装置のシュノーケル（吸排気）チューブの昇降脚、および例えばレードル（ladle：取鍋）のような冶金容器（vessel）の熱いまたは冷たい表面に、スプレー（噴霧、噴出）の形態で耐熱性物質を塗布（apply：供給）することができる。
【０００７】
耐熱性物質が塗布された後は、スプレーで形成されたライニングまたは層は、例えば溶解（溶融）スラグおよび溶融（溶解）金属のような腐食性物質による攻撃、特に酸性および塩基性スラグおよびスチール（鋼鉄）による攻撃に対して、耐熱性または耐火性ライニングを維持することができる。
【０００８】
ライニング（被覆、被膜）物質が約１３℃乃至約１６００℃の温度、或る実施形態では約１２００℃乃至約１５００℃の温度にある間に、耐熱性（耐火性）物質の塗布を実行できる。
【図面の簡単な説明】
【０００９】
【図１】図１は、真空脱ガス装置内で本発明のアプリケータを使用した場合と使用しない場合に実行されるキャンペーン用のタイム・テーブルを示す図である。
【図２】図２は、図１の４つのフェーズの各々に対する真空脱ガス装置の再ライニング前の加熱キャンペーンの長さまたは加熱の合計回数の例示である。
【図３】図３は、フェーズ１に対する真空脱ガス装置の再ライニング前の加熱キャンペーンの長さまたは加熱の合計回数の例示である。
【図４】図４は、フェーズ２に対する真空脱ガス装置の再ライニング前の加熱キャンペーンの長さまたは加熱の合計回数の例示である。
【図５】図５は、フェーズ３に対する真空脱ガス装置の再ライニング前の加熱キャンペーンの長さまたは加熱の合計回数の例示である。
【図６】図６は、４つのフェーズの各々に対する真空脱ガス装置の再ライニング前の加熱キャンペーンの平均長さまたは加熱の合計回数の例示である。
【図７】図７は、エア・フィッティングのない、本発明の装置の実施形態による典型例のアプリケータの例示、および耐熱性物質供給パイプからネジを緩めて取り外されたスピナー・ヘッドを示す図である。図８は、羽板上の複数の歯を示すスピナー・ヘッドの羽板の詳細図である。
【図９】図９は、２個の平らな側部およびベアリングを有する端部キャップ・リングを示す、アプリケータのハウジングの端部キャップの平面図である。
【図１０】図１０は、ハウジングの端部キャップの内側と嵌合（フィット）するベアリングの平面図である。
【図１１】図１１は、取り外されたハウジング端部キャップと共に示され且つエア・ロータ上のブレード（羽根）を示す装置（アプリケータ、アプリケーション）のハウジングの側面図である。
【図１２】図１２は、図１１に示すエア・ロータから取り外された後のそのエア・ロータ用ブレードの両端部に形成されたテーパ角を示すそのブレードの詳細図である。
【図１３】図１３は、ブレード用のブレード・スロットを示す、ハウジングの基部部材（要素、ピース）中に示されたエア・ロータの上面の平面図である。
【図１４】図１４は、排気端部キャップをハウジングの基部部材に結合するための４個のボルトを示す排気端部キャップの平面図である。
【図１５】図１５は、ボルトが取り外された排気端部キャップの側面図と、エア・ロータ用の排気端部キャップ中の空洞を画定する内面と側壁を示す側面図である。
【図１６】図１６は、エア・ロータの内部およびエア・ロータの端部軸（シャフト）のネジ部分上の止め輪と一緒に示されたハウジング基部部材の側面図である。
【図１７】図１７は、ブレードの溝（スロット）を示すエア・ロータの側面図である。
【図１８】図１８は、ハウジング基部部材の側壁の内面上に形成されたステップ状の構造を示すそのハウジング基部部材の斜視図である。
【図１９】図１９は、本発明の一実施形態による典型例のプロセスで使用される装置の立面図である。
【図２０】図２０は、アプリケータの内側スリーブの平面図である。
【図２１】図２１は、標的面上に耐熱性ライニングを形成するための耐熱性物質の湿潤混合物のスプレーを示す、本発明のアプリケータの斜視図である。
【図２２】図２２は、作業員が本発明のアプリケータを使用して耐熱性物質をスプレーする状態を示す斜視図である。
【図２３】図２３は、水平のレードルに耐熱性物質のコーティングを施すためのシステムを示す側面図である。
【図２４】図２４は、垂直位置にあるレードルに耐熱性物質のコーティングを施すためのシステムの対応する斜視図である。
【発明を実施するための形態】
【００１０】
本発明を、以下の詳細な説明および非限定的な例を参照して詳細に説明する。ここで、特別な記載がない限り、全ての温度は摂氏温度である。
【００１１】
この分野の専門家であれば、さらに詳しく説明しなくても、先の説明を利用して本発明を最大限充分に利用できるものと確信する。従って、以下の実施形態は単なる例示であって、如何なる点においても開示の残りの部分を限定するものではないと、理解すべきである。
【００１２】
以下、図を参照して詳細に説明する。ここで、複数の図面を通して同様の参照番号は同様の要素を示している。図７には、端部キャップ１４および排気キャップ１６に取り付けられたハウジングの基部（base）部材（piece：部品）１２を有する、本発明によるアプリケータ（塗布器、供給装置）１０が示されている。シュラウド（囲い板、側板）の基部部材１８はハウジング２２を取り囲むシュラウド（囲み板）２０を支持している。ここでは、シュラウド２０は、実質的に円筒（円柱）状として示されているが、ハウジング２２を冷却するようにアプリケータ１０のハウジング２２に沿ってガス、ここでは空気、を通過または流通させることができる手段を実現することができる任意の形状または構成とすることもできる。シュラウド２０の内壁２４は輪郭形状（contour）または流路（通路、チャンネル）２８を画定（define：規定）しており、これによって空気はその流路２８中を矢印で示した方向に流れて開放状態のシュラウドの端部２６から出て行く。シュラウド基部部材１８を貫通して伸びるエア・フィッティング（air fitting：空気継手、空気管継手）３０は、排気キャップ１６に結合（fit up to：嵌合）されてアプリケータ１０に空気を供給し、それによって、後で説明する図１７に示されているようにロータ（回転子）３２が回転する。
【００１３】
アプリケータ１０の長さを通して伸びる内側スリーブ３４は、例えば図１９に示すようにラインシュタール・ヘラウス（ＲＨ：Rheinstal Heraeus）脱ガス・シュノーケル３８上の内側シュノーケル面３６上に、湿潤（wet：湿った）混合物、ここでは標的（target：目標、対象、被塗布）面に塗布されるべき耐熱性（耐火性）物質（材料）を給送するための手段を形成する。
【００１４】
エア・ロータ（空気回転子）３２と共に回転するエア・ロータ・ヘッド・パイプ４０は、ロータ・ヘッド・パイプ・ネジ切り（threaded）部分４２を有し、その部分４２はスピナー・ヘッド（回転ヘッド）の基部部材（base piece）４６上の内側ネジ切り部分（図示せず）においてそのスピナー・ヘッド４４に固定する手段を形成する。スピナー・ヘッドの基部部材４６に結合された翼板（vanes）４８はスピナー・ヘッドの前面部材（face piece）５０に取り付けられている（固定されている）。スピナー・ヘッドのナット１２０はそのスピナー・ヘッドのワッシャ（washer：座金）１２２に隣接するスピナー・ヘッドのボルト１２４と係合（engage：嵌合）しており、それによって、相異なる厚みまたは数のスピナー・ヘッド・ワッシャ１２２および相異なる寸法のスピナー・ヘッド・ボルトを使用することによって、アプリケータ１０の動作期間中、スピナー・ヘッドの内側面に向かう湿潤耐熱性物質の流れの状態（特性）を調整することができる。
【００１５】
アプリケータ１０の動作期間中、内側スリーブ３４にポンプで給送される湿潤混合物はスピナー・ヘッドの開孔５２を通り抜けて、そこでその湿潤混合物は内側のスピナー・ヘッド４４の内側スピナー・ヘッド面５４に当たる（engage）。内側スリーブ３４から出た湿潤混合物は内側スピナー・ヘッド面５４に向けて流れ、動作期間中回転するスピナー・ヘッド４４の翼板４８相互間を流れる。スピナー・ヘッド４４が回転すると、翼板４８の回転動作によって湿潤混合物、ここでは耐熱性物質、のコーティング（被覆物、塗装物）が、図１９に示すようにそのスピナー・ヘッド４４が軸を中心として回転する半径方向にスプレー（噴霧、噴出）される。
【００１６】
アプリケータ１０およびスピナー・ヘッド４４を回転させる手段（ここではエア・ロータ３２による）の動作については、ハウジング２２をどのようにして分解するかについて説明することによって理解することができる。その排気端部キャップ・パイプ６０を逆回して緩めてシュラウド基部部材１８から外しシュラウド基部部材１８をその排気キャプ・ネジ切り部分６２から取外した後、必要であれば内側スリーブ継手３４ａを掴んで内側スリーブ３４をねじる（twist）ことによって、その内側スリーブ３４を排気端部キャップ・パイプ６０の内側から取外すことができる。次いで、２本のアレン（allen）ボルト（図示せず）を端部キャップ開孔６４から取外すことによって、端部キャップ１４をハウジング２２の残りの部分から取外すことができる。
【００１７】
図９に示すように、止め輪（retaining ring：リテーニング・リング）６６は、止め輪平坦側部（側面）（retaining ring flat sides）６８を有する。止め輪６６は両各面に止め輪溝（retaining ring groove）７０を有し、その止め輪溝７０は円錐台（truncated cone：切頭円錐）形状の軸受け（ベアリング）７４の軸受け頂部分７２を整列させるのに役立つ。一実施形態において、軸受け７４は図１０に示すようなボール・ベアリング７６を有する。端部キャップ１４が取外されると、ブレード（羽根）７８は、図１１に示されているように摩擦的嵌合から取外（解放）されて、図１３に示されているようにブレード用スロット８０から取外される。ブレード７８はテーパ部分８２を有する。
【００１８】
そのハウジングのブレード７８と反対側の端部には排気キャップ１６が設けられている。図１４に示されているように、４本の六角ボルト８４が取外されて、ハウジングの基部部材１２が排気キャップ１６から分離される。排気キャップ１６の周辺（周囲）に沿って６つの排気キャップ用開孔８５が一緒に配置されて圧縮空気用の流路を形成して、その圧縮空気はブレード７８を超えて通過した後排気されて、その結果としてエア・ロータ３２の回転が生じる。また、ブレード７８を保持するエア・ロータ３２中のブレードのスロット８０がオフセット構成であることにより、そのエア・ロータ３２の回転を助ける。
【００１９】
図１６に示されているように、保持用ナット（retainer nut：リテーナ・ナット）８６はエア・ロータ３２に対しては回転しないが、ハウジング基部部材１２に対しては実に回転するように、その保持用ナット８６がエア・ロータ排気端部パイプ８８のネジ切り部分と係合（螺合）することによって、エア・ロータ３２はハウジング２２と無関係に（ハウジング２２から独立して）回転する。図１８は、内側突条部（リッジ）９０と、端部キャップ１４を取り付ける（嵌合する）ことができる後退した端部（setback edge）９２とを有するハウジング基部部材１２を示している。ハウジング基部部材１２には、端部キャップ１４と結合するアレン・ボルトを収容するための開孔９４が形成されている。
【００２０】
本発明の装置の別の実施形態では、スピナー・ヘッド４４の翼板５６は、スピナー・ヘッド基部部材４６からスピナー・ヘッド前面部材５０にまで連続的に延びているのではなく、図８に示すように歯状部５８を有する。
【００２１】
さらに本発明の別の実施形態では、スピナー・ヘッド４４を、電動機または油圧モータ（水力原動機）のようなモータ（動力装置）によって駆動することもできる。
【００２２】
図１９に示されているように、動作中において、エア・ライン（空気管）９６を通してエア・フィッティング（空気継手、空気管継手）３０に圧縮空気が供給される。制御（コントロール）パネル１０２と、例えば水のような湿潤剤（wetting agent）と乾燥した耐熱性物質とを混合するミキサ１０４とを有するミキサ・ユニット１００のホッパー９８に、乾燥した耐熱性（耐火性）物質が収容（配置）されている。ミキサの動作中、湿潤（wetted：湿った）耐熱性物質は、支持手段１０８によって支持されたホース（ホース・ライン）１０６を通してミキサ結合部（mixer fitting：ミキサ・フィッティング（嵌合部））１１０にポンプで給送される。その支持手段１０８は、ホース１０６を支持するための任意の手段であっても、または湿潤耐熱性物質用の運搬（搬送）手段であってもよく、それは予め定められた位置におけるその耐熱性物質の塗布の動作（操作）のためにアプリケータ（塗布器、供給装置）の移動を許容するものであってもよい。ここで、支持手段は、垂直部材１０８とホース１０６を係止または保持（把持）するためのクランプ（締付）手段とを含んでいる。そのクランプ手段は、ホース１０６の円形の断面輪郭形状（profile：外形）の一部に適合する（収容する）半円形の切欠き部（cutout：凹部、凹所）を有する水平部材１２６である。そのクランプ手段はボルト・クランプ手段１１２とクランプ手段ナット（ナット・クランプ手段）１１４とを含んでいる。
【００２３】
図１９において、耐熱性物質を予め定められた標的表面に塗布（apply：に供給、を被覆）するためにアプリケータを予め定められた動作位置に移動させる手段は、フォーク・リフトの操作員が上下することができるフォーク１１８を有するフォーク・リフト１１６である。別の実施形態では、標的表面がアプリケータによって耐熱性物質によってコーティング（被覆）される間に、その標的表面を水平および／または垂直成分を含む任意の方向に上下させまたは移動させられる間、アプリケータを同じ位置に保持することもできる。
【００２４】
別の実施形態では、アプリケータによって標的表面がコーティングされる期間において、アプリケータとその標的表面の双方をそれぞれ垂直および／または水平成分を含む方向に移動させることもできる。
【００２５】
さらに別の実施形態では、アプリケータによって標的表面がコーティングされる間に、アプリケータを垂直および／または水平成分を含む方向に移動させることもできる。
【００２６】
別の実施形態では、フォーク・リフト以外の機械的手段を使用してアプリケータを上下させることもできる。
【００２７】
例１
図１に記載されているように、フェーズ（段階、状況）１では、ニューヨーク州ニューヨークにあるミンテク インターナショナル インコーポレイテッド（Minteq International Inc.）製のＯＰＴＩＳＨＯＴ（登録商標）ＳＰおよびＥＣＯＳＨＯＴ（商標）３０耐熱性（耐火性）物質を使用して、グラウティング（grouting：上塗り、グラウトを塗る）技術を使用してＲＨ真空引き脱ガス装置（RH vacuum degasser）をメンテナンス（保守、手入れ）した。図２、３、６で分かるように、キャンペーン（一連の作業、活動、行動）が終了（ＥＯＣ：end of campaign）するまでのＲＨ真空脱ガス装置の加熱（heats）キャンペーンの平均長さは、１２３（回）であった。
【００２８】
例２
図１に示すように、フェーズ（段階）２では、ＯＰＴＩＳＨＯＴ（登録商標）ＳＰ−ＦＧ耐熱性物質を使用して、グラウティング技術を使用してＲＨ真空脱ガス装置の昇降用シュノーケル脚をメンテナンスした。図２、３、６で分かるように、キャンペーンが終了（ＥＯＣ）するまでのＲＨ真空脱ガス装置の加熱キャンペーンの平均長さは、１４９（回）であった。
【００２９】
例３
図１に示すように、フェーズ（段階）３では、ＯＰＴＩＳＨＯＴ（登録商標）ＳＰ−ＦＧ耐熱性物質を使用して、スピナー・ヘッドを有する本発明のアプリケータ（塗布器、供給装置）を使用してＲＨ真空脱ガス装置の昇降用シュノーケル脚をメンテナンスした。そのアプリケータでは、アラバマ州アニストン（Anniston）にあるブラストクリート（Blastcrete）社より市販されている２．５メートルの長さのシャフト上にＡｉｒｌｉｎｅ ＡＬ−２０回転ノズルを使用した。そのアプリケータを２．５メートルの長さのシャフトに垂直に取り付け、１インチ（約２．５４ｃｍ）のパイプで湿潤混合耐熱性物質をそのアプリケータに供給し、そのエア・ロータ（回転子）を駆動（付勢）するためにそのアプリケータに１／２インチ（約１．２７ｃｍ）のエア・ラインを設けた。図２、３、６で分かるように、キャンペーンが終了（ＥＯＣ）するまでのＲＨ真空脱ガス装置の加熱キャンペーンの平均長さは、１７１（回）であった。
【００３０】
例４
図１に示すように、フェーズ（段階）４では、ＯＰＴＩＳＨＯＴ（登録商標）ＳＰ−ＦＧ耐熱性物質を使用して、スピナー・ヘッドを有する本発明のアプリケータを使用してＲＨ真空脱ガス装置の昇降用シュノーケル脚をメンテナンスした。そのアプリケータでは、アラバマ州アニストン（Anniston）にあるブラストクリート（Blastcrete）社より市販されているＡｉｒｌｉｎｅ  ＡＬ−２０回転ノズルを使用し、ドイツ国ニューエンベルク（Neuenberg）にあるエム−テック マチス テクニック ゲーエムベーハー（M-Tec Mathis Technik GmbH）社より市販されているＤｕｏ Ｍｉｘ ２０００ミキサ・ユニットを使用した。図２、６で分かるように、キャンペーンが終了（ＥＯＣ）するまでのＲＨ真空脱ガス装置の加熱キャンペーンの平均長さは、１７７（回）であった。代替形態として、ミンテク インターナショナル インコーポレイテッド（Minteq International Inc.）製のＭｉｘ−Ｏ−Ｍａｔミキサ・ユニットのような他のミキサ・ユニットを使用することもできる。
【００３１】
上述の試験コーティングは耐熱性（耐火性）ライニングとして塗布（適用、形成）された。このライニングは、密度、強度、乾燥度、耐亀裂性、予備加熱（耐予備加熱性）、溶融金属（耐溶融金属性）および耐性、耐久度（持続力）およびシーケンス（連続）の各要求に関してその領域において要求される性能に適合し、または要求される性能を超えるものであった。
【００３２】
本発明の一実施形態では、そのアプリケータは、本体（body）が加熱されている状態にある間に、金属製容器（metallurgical vessel）または金属製本体の内側表面上にモノリシック耐熱性物質（monolithic refractory material：一体型耐熱性物質）を被覆（コーティング）することができる。標的表面をコーティングまたはライニングするために本発明の方法または装置によって成形（fabricate）または修理されるその標的表面は、冷却された表面から加熱された表面までの任意の温度の表面でよい。一実施形態では、その標的表面は約１２００℃から約１５００℃の範囲の温度とすることができる。
【００３３】
本発明の方法では、腐食性物質（材料）にそのライニングを曝す前および後に、共に約１乃至３ｃｍから約３乃至８ｃｍの厚みの耐熱性（耐火性）ライニングの層を形成するために、コーティング（被覆物）を塗布（適用）することができる。より厚い耐熱性ライニングを形成すると、金属製容器または金属製構造体をメンテナンス（保守、維持）するのに要求される塗布の頻度を低減することができる。所望の厚みのコーティングが形成されるまで、アプリケータを標的表面に対して繰り返し昇降（上昇および下降）移動させることができる。
【００３４】
コーティングまたはライニングされる構造体としては、例えばレードルのような円筒状本体、真空脱ガス・シュノーケル、または真空脱ガス容器とすることができる。
【００３５】
一実施形態では、物質（材料）は、アプリケータによって毎分約５５乃至約７５ｋｇの割合（速度、レート）で塗布（供給）された。
【００３６】
別の実施形態では、アプリケータを支持する手段およびそのアプリケータに対してレードルを相対的に移動させる手段を設けることによって、本発明の方法および装置を使用して、金属処理（metallurgical operation：冶金処理）で使用されるレードルまたはＣＡＳ−ＯＢベル（鐘状部：bell）の内側表面に、耐熱性物質をライニングすることができる。
【００３７】
図２２には、水平位置にあるレードル１３２の内側表面１３０に耐熱性物質のコーティング（被覆物）をスプレー（噴射）するような形態で耐熱性物質の湿潤混合物をアプリケータ１０に供給するホース１０６を保持（支持）する作業員１２８が示されている。図２２に示されたシステムを用いて、室温または作業員が図２２に示された方法を安全に遂行することができる温度のレードルの内側表面に、耐熱性ライニングを形成することができる。
【００３８】
図２３には、金属製容器、ここではトラニオン（trunions 、trunnions：砲耳、抽筒子軸）１３８を有する水平位置にあるレードル１３２、の壁の内側表面に、耐熱性物質をスプレーすることができる本発明のアプリケータを支持する手段が示されている。昇降台（lift platform：リフト・プラットフォーム）１３６を有する交叉形リフト・トラック（scissors lift truck）１３４が、部材１０８とホース１０６を保持（把持、係止）するクランプ手段を支持している。そのクランプ手段は、ホース１０６の円形断面形状の一部と適合する（を収容する）半円形の切欠き部分（凹部）を有する水平部材１２６である。そのクランプ手段は、ボルト・クランプ手段１１２およびクランプ手段ナット（ナット・クランプ手段）１１４を含んでいる。
【００３９】
図２４には、さらに別の実施形態における、金属製容器、ここではトラニオン１３８を有する垂直位置にあるレードル１３２、の各壁の内側表面に、耐熱性物質をスプレーすることができる本発明のアプリケータを支持する手段が示されている。支持部材１４２を有するジブ・クレーン（jib crane）１４０が、非柔軟性または剛性のホース１０６ａを上昇および下降させる手段を有する電動機１４４を支持している。その非柔軟性のホース１０６ａは実質的に硬質で曲がらないものとすることができる。非柔軟性のホース１０６ａを上昇および下降させる手段は、作業員が操作する電気機械型の駆動モータ（図示せず）によって引き上げられまた解放されるモータ・チェーン１５２とすることができる。
【００４０】
非柔軟性ホース１０６ａをレードル１３２の垂直軸におけるそのレードル１３２の中心に配置（位置決め）するために、電動機１４４は、支持部材１４２に沿ってその電動機１４４を移動させる手段を有する。支持部材１４２に沿って電動機１４４を移動させるその手段は、作業員が支持部材１４２に沿って電動機１４４を引っ張ることができるチェーン（図示せず）とすることができる。
【００４１】
ジブ・クレーン１４０は、電動機１４４がホース１０６ａとアプリケータ１０とを支持するように、支持部材１４２を予め定められた位置に旋廻させる（pivot）手段を具えている。支持手段１４２を旋廻させるその手段は、ヒンジ・ピン１５０である。
【００４２】
レードル１３２は、そのレードル１３２を支持する手段、ここではレードル支持体１４６、を有することができ、それ（レードル支持体１４６）はレードル１３２を予め定められた位置に維持する手段を実現する。
【００４３】
耐熱性ライニングを腐食性物質に初めに曝す前に、耐熱性物質の塗布（供給、適用）を実行することができる。耐熱性物質上に形成されたライニングの侵食（erosion）および／または腐食（corrosion）の度合い次第で（に応じて）、その耐熱性ライニング上に腐食性物質がそれぞれ出現した（run：走った）後でも、耐熱性物質に対して本発明の耐熱性物質を必ずしも再塗布（再供給）する必要はない。
【００４４】
従って、本発明の上述の説明は、この分野の専門家によって大幅な変形、変更および適応化が可能であり、このような変形、変更および適応化についても添付の請求の範囲に記載されている本発明の範囲に含まれることを意図している。
【００４５】
上述の装置は、耐熱性ライニングの形成または修理の適用以外のものにも使用することができる。
【図１】
0005513376.tif 000002
【図９】
0005513376.tif 000003
【図１０】
0005513376.tif 000004
【図１１】
0005513376.tif 000005
【図１２】
0005513376.tif 000006
【図１３】
0005513376.tif 000007
【図１４】
0005513376.tif 000008
【図１５】
0005513376.tif 000009
【図１６】
0005513376.tif 000010
【図１７】
0005513376.tif 000011
【図１８】
0005513376.tif 000012
【図１９】
0005513376.tif 000013
【図２０】
0005513376.tif 000014
【図２１】
0005513376.tif 000015
【図２２】
0005513376.tif 000016
【図２３】
0005513376.tif 000017
【図２４】
0005513376.tif 000018
【図２】
0005513376.tif 000019
【図３】
0005513376.tif 000020
【図４】
0005513376.tif 000021
【図５】
0005513376.tif 000022
【図６】
0005513376.tif 000023
【図７】
0005513376.tif 000024